ВСПЕНЕННЫЕ СЛОЖНЫЕ ПОЛИЭФИРЫ И СПОСОБЫ ИХ ПОЛУЧЕНИЯ

1. Вспененное изделие, полученное из термопластичных сложных полиэфиров, с высокой гомогенностью, низким показателем открытых пор и высоким удлинением при разрыве под воздействием сдвигового напряжения, содержащих в качестве средства модификации диангидриды тетракарбоновых кислот, отличающееся тем, что пена на основе сложного полиэфира содержит термопластичные эластомеры.
2. Вспененное изделие, полученное из сложных полиэфиров по п.1, отличающееся тем, что термопластичные эластомеры содержатся в количествах от 0,5 до 15 мас.% по отношению к массе вспененного изделия.
3. Вспененное изделие, полученное из сложных полиэфиров по одному из п.1 или 2, отличающееся тем, что в качестве термопластичных эластомеров полиэфирная пена содержит термопластичные эластомеры на основе сложных сополиэфиров.
4. Вспененное изделие, полученное из сложных полиэфиров по п.3, отличающееся тем, что термопластичные эластомеры на основе сложных сополиэфиров содержатся в количествах от 0,5 до 15 мас.% по отношению к массе вспененного изделия.
5. Вспененное изделие, полученное из сложных полиэфиров по п.3, отличающееся тем, что термопластичные эластомеры на основе сложных сополиэфиров содержат полиэфирные блоки, причем полиэфирные блоки получены из диола, предпочтительно 1,4-бутандиола или 1,2-этандиола, и дикарбоновой кислоты, предпочтительно терефталевой кислоты, которые этерифицируют полиэфирами, которые имеют концевые гидроксильные группы, в реакции конденсации.
6. Вспененное изделие, полученное из сложных полиэфиров по п.1, отличающееся тем, что полиэфирная пена обладает показателем открытых пор менее чем 8% и, в частности, менее чем 4%.
7. Вспененное изделие, полученное из сложных полиэфиров по п.1, отличающееся тем, что полиэфирная пена обладает удлинением при разрыве под воздействием сдвигового напряжения более чем 12%, целесообразно более чем 16% и предпочтительно более чем 50%.
8. Способ получения вспененных изделий из термопластичных сложных полиэфиров с высокой гомогенностью, низким показателем открытых пор и высоким удлинением при разрыве под воздействием сдвигового напряжения, содержащих в качестве средства модификации диангидриды тетракарбоновых кислот, отличающийся тем, что сложный полиэфир имеет премикс термопластичных эластомеров, предпочтительно термопластичных эластомеров на основе сложных сополиэфиров, и диангидридов тетракарбоновых кислот, добавленных к ним, который смешивают и вспенивают с образованием вспененного изделия, содержащего термопластичные эластомеры или термопластичные эластомеры на основе сложных сополиэфиров в количествах от 0,5 до 15 мас.% по отношению к массе вспененного изделия.
9. Способ получения вспененных изделий из термопластичных сложных полиэфиров по п.8, отличающийся тем, что сложный полиэфир с премиксом из термопластичных эластомеров на основе сложных сополиэфиров и диангидридов тетракарбоновых кислот подают в качестве компонента в реактор или смесительную камеру, в частности одночервячный или двухчервячный экструдер, или многовалковый экструдер, или каскадное соединение двух одночервячных экструдеров, соединенных один с другим, или двухчервячного и одночервячного экструдера, и смешивают там.
10. Средство для получения вспененных изделий из сложных полиэфиров с высокой гомогенностью, низким показателем открытых пор и высоким удлинением при разрыве под воздействием сдвигового напряжения, содержащих в качестве средства модификации диангидриды тетракарбоновых кислот, отличающееся тем, что средство представляет собой премикс, содержащий термопластичные эластомеры, предпочтительно термопластичные эластомеры на основе сложных сополиэфиров, в количествах от 25 до 95 мас.% по отношению к массе средства и диангидриды тетракарбоновых кислот в количествах от 5 до 30 мас.% по отношению к массе средства.
11. Средство для получения вспененных изделий из сложных полиэфиров по п.10, отличающееся тем, что средство представляет собой премикс, содержащий термопластичные, эластомеры на основе сложных сополиэфиров в количествах от 50 до 90 мас.%, целесообразно от 80 до 90 мас.% и диангидриды тетракарбоновых кислот в количествах от 10 до 25 мас.%, целесообразно от 10 до 15 мас.% по отношению к массе средства.
12. Средство для получения вспененных изделий из сложных полиэфиров по одному из п.10 или 11, отличающееся тем, что средство представляет собой премикс, содержащий 0-70%, предпочтительно 1-50 мас.%, в каждом случае по отношению к массе средства, стабилизаторов, агентов нуклеации, антипиренов и/или сложный полиэфир, целесообразно сложный полиэфир такого же качества, что и исходный сложный полиэфир, который необходимо модифицировать.